(57)【特許請求の範囲】
【請求項１】
脱水縮合反応を起こして三次元網目構造のゲルを形成するシリカゾル、アルミナゾル、チタニアゾルまたはジルコニアゾル等のヒドロゾルに粒径が約３００μｍ以下の粉末状のパラアミノ安息香酸を約５〜３０重量％分散させ、得られた分散液を担体に付着させたのち乾燥することを特徴とする脱臭材の製造法。
【請求項２】
パラアミノ安息香酸と共に他の脱臭剤を担体に担持させることを特徴とする請求項１記載の脱臭材の製造法。
【請求項３】
担体として、それ自体が脱臭能力を有するものを使用することを特徴とする請求項１または２に記載の脱臭材の製造法。
【発明の詳細な説明】
【０００１】
【発明の属する技術分野】
本発明は、生活環境において発生して空気中に分布し人に不快感を与えたり呼吸障害を起こさせたりする各種の臭気物質を除去するための、脱臭材に関するものである。
【０００２】
【従来の技術】
多数の人工的な材料からなる現代の建造物からは多くの化学物質が気化して空気中に放散されている。また、多数の人間が居住し活動する建物内では人もまた煙草の煙りや汗などの形で空気中に様々な物質を放出している。このようにして放出される物質の一部は人に悪臭として感じられ、はなはだしい場合は呼吸障害を起こさせたりする。一般的な居室、事務所等の生活環境で感じられる悪臭の原因物質としては、アンモニア、メチルメルカプタン、トリメチルアミン、アセトアルデヒド、スチレン、プロピオン酸、ノルマル酪酸、ノルマル吉草酸、イソ吉草酸等が代表的なものである。
【０００３】
従来、これらの悪臭成分を小規模で除去する手段としては吸着によるものが普通であり、その場合に用いる吸着剤としては、活性炭、疎水性ゼオライト等が代表的なものであった。しかしながら、これらの吸着剤はアセトアルデヒドをあまり吸着せず、したがって、アセトアルデヒドによる汚染がひどい空気を処理する場合は使用開始後短時間でアセトアルデヒドの漏出が始まり、吸着剤の交換が必要になるという問題があった。
【０００４】
空気中のアセトアルデヒドの除去に関しては、パラアミノ安息香酸を用いる化学吸着が有効であることが知られている（特開平２−１８０６３４号，特開平５−３００９３４号等）。しかしながら、パラアミノ安息香酸は高濃度の溶液にしにくい化合物であって水１００ｇに対して僅か０.３４ｇしか溶けない。溶媒にエタノールを用いても溶解度は１４ｇである。このため、パラアミノ安息香酸の溶液を担体に塗布または含浸したあと乾燥する従来の方法では担体に固定することができるパラアミノ安息香酸の量が少なく、このため、空気中のアセトアルデヒドガスを捕捉する力には優れていてもやはり寿命の短い脱臭材しか得られなかった。
【０００５】
【発明が解決しようとする課題】
本発明の目的は、パラアミノ安息香酸を用いた従来の吸着材が上述のような問題点を有するものであったことに鑑み、多量のパラアミノ安息香酸を担体に固定するのに有効な手段を見いだし、アセトアルデヒド吸着容量の大きい吸着材を製造する方法を提供することにある。
【０００６】
【課題を解決するための手段】
本発明による脱臭材の製造法は、脱水縮合反応を起こして三次元網目構造のゲルを形成するシリカゾル、アルミナゾル、チタニアゾルまたはジルコニアゾル等のヒドロゾルに粒径が約３００μｍ以下の粉末状のパラアミノ安息香酸を約５〜３０重量％分散させ、得られた分散液を担体に付着させたのち乾燥することを特徴とするものである。
【０００７】
この製造法において、パラアミノ安息香酸と共に他の脱臭剤を担体に担持させるか、担体としてそれ自体が脱臭能力を有するものを使用することにより、アセトアルデヒドと他の悪臭物質を含有する空気の処理に好適な脱臭材を製造することもできる。
【０００８】
多孔質ゲル状硬化物を形成する上記結合剤中に粉末状のパラアミノ安息香酸を分散させる本発明の製造法によれば、担体上に形成された結合剤硬化物中にパラアミノ安息香酸の微粒子が分散した状態が形成される（当然、パラアミノ安息香酸の一部は結合剤硬化物層の表面にあって露出状態になる）。粘度の高いゾル状結合剤は担体に多量付着させることができるから、パラアミノ安息香酸もまた多量を担体に固定することができる。結合剤硬化物は多孔質で通気性があるから、パラアミノ安息香酸は結合剤硬化物中に埋没していても被処理空気と接触可能であり、空気中のアセトアルデヒドと反応することができる。
【０００９】
【発明の実施の形態】
以下、本発明の製造法について詳述する。
シリカゾル、アルミナゾル、チタニアゾル、ジルコニアゾル等、パラアミノ安息香酸固定用の結合剤は耐熱性の無機質結合剤として市販されており、それをそのまま使用することができる。この種の無機質結合剤は、ヒドロゾルが脱水縮合反応を起こして三次元的網目構造のゲルを形成しその後に水が抜け出すので、多かれ少なかれ連通気孔を有する多孔質の硬化物を生じる。アセトアルデヒドとパラアミノ安息香酸との接触機会を確保するためには結合剤として気孔形成の顕著なものが好ましいことはいうまでもない。
【００１０】
結合剤に分散させるパラアミノ安息香酸は、粒径が約３００μm以下の微粒子状のものであることが望ましい。これ以上大きな粒子は、結合剤硬化物層表面に安定に固定しておくことも困難である。しかしながら、パラアミノ安息香酸は通常５０〜１００μm程度の粒径のものが市販されており、これをそのまま使用する限り、粒径についての特別の配慮は無用である。
【００１１】
担体としては、パラアミノ安息香酸を分散させた結合剤を付着させたのち乾燥する処理に支障のないものである限り、任意の素材からなる任意の形状のものを使用することができる。たとえば、天然繊維製もしくはセラミック繊維製の紙からなるハニカム構造体、粒状・ハニカム状その他任意の形状のセラミック質成形体、金属製成形体のほか、それ自体が悪臭物質の吸着剤もしくは分解触媒として作用し得る物質、たとえば活性炭、ゼオライト、酸化鉄、二酸化マンガン、酸化コバルト等からなるものを使用することができる（担体自体が脱臭能力を有する場合は、それによる吸着能とパラアミノ安息香酸によるアセトアルデヒド吸着能とを併せ持つ脱臭材が得られる。）。
【００１２】
上述の結合剤に、好ましくは約５〜３０重量％のパラアミノ安息香酸を投入し、撹拌して均一に分散させる。多量のパラアミノ安息香酸を混入するほど多量のパラアミノ安息香酸を担持させることができるが、あまり高濃度の分散液にすると粘度が高くなって均一な処理が困難になる。必要ならば粘度調整用の水を加えてもよいが、あまり希釈すると結合剤のゲル形成に悪影響が出るので、水量は多くても結合剤原液の５倍程度にすることが望ましい。
【００１３】
なお、パラアミノ安息香酸と共に他の吸着剤を結合剤に分散させれば、担体としてそれ自体が脱臭能力を有するものを用いた場合と同様に、アセトアルデヒド以外の悪臭物質を除去する能力を持つ脱臭材を製造することができる。
【００１４】
得られた分散液を、塗布、噴霧、浸漬等、担体の形状に応じた適当な方法を選んで担体に付着させる。担体が多孔質のものの場合は、気孔部分にも浸透させて含浸状態にすることが望ましい。
【００１５】
その後、必要ならば強風を吹き当てるなどして過剰の付着液を除去した後、加熱下に乾燥すると、担体の表面に（多孔質担体の場合はさらに担体内部の気孔部分にも）、パラアミノ安息香酸を分散状態で含有する多孔質の結合剤硬化物が形成される。
【００１６】
上述のような本発明によれば、多孔質ではない担体の場合でも担体の表面積１m2当たり約２０〜２００ｇの結合剤硬化物層を形成させることができ、それにより１m2当たり約５〜１００ｇものパラアミノ安息香酸を担持させることができる。これは、パラアミノ安息香酸を溶液にして担体表面に付着させる場合に可能な最大担持量の３倍以上である。
【００１７】
【実施例】
実施例
微粉末状のパラアミノ安息香酸１０重量部を市販のシリカゾル系接着剤（ＳiＯ2含有率３０重量％）５０重量部および水５０重量部と混合し、均一な分散液とする。
【００１８】
一方、担体として下記３種類のものを用意し、それらを上記パラアミノ安息香酸分散液に浸漬したのち熱風で乾燥し、パラアミノ安息香酸担持脱臭材を得た。
【００１９】
担体１：セラミック繊維製ハニカム構造体（紙厚０.２mm，セル数２００/in2）
担体２：上記担体１に有機結合剤を用いて活性炭を担持させたもの
担体３：疎水性ゼオライトからなる押出成形されたハニカム構造体
【００２０】
ハニカム構造体の体積（通気孔部分を含む）１リットル当たりのパラアミノ安息香酸担持量は、担体１が６０ｇ、担体２が５３ｇ、担体３が５５ｇであった。
【００２１】比較例
エタノール９０重量部にパラアミノ安息香酸１０重量部を溶解し、得られた溶液に実施例で用いたのと同じ担体１〜３を浸漬したのち加熱下に乾燥した。担持されたパラアミノ安息香酸は、担体１の場合１５ｇ、担体２の場合１０ｇ、担体３の場合１４ｇ（いずれも担体１リットル当たりの量）であった。
【００２２】
試験例
前記実施例および比較例の脱臭材について、下記の方法により脱臭能力の持続性を調べた。
【００２３】
試験法：アセトアルデヒドを２０ppm含有する常温の空気を空間速度50,000／Hで送り込み、脱臭材と接触させる。３０分後と６０分後に、処理済みの空気を採取してアセトアルデヒド濃度〔ppm〕を測定し、測定値から次式により脱臭率を求める。
脱臭率（％）＝（２０−出口濃度）×１００／２０
各脱臭材について確認された脱臭率の経時的変化は表１のとおりであった。
【００２４】
【表１】
脱臭率の経時的変化
0003766750.tif 000002
【００２５】
【発明の効果】
本発明によればいかなる担体にもパラアミノ安息香酸を多量に且つ確実に担持させることができ、担持されたパラアミノ安息香酸の利用率も高いから、従来の製造法によるものと比べてアセトアルデヒド吸着能力が飛躍的に向上した脱臭材を提供することが可能になる。